СПОСОБ ФОРМИРОВАНИЯ ПЛЕНКИ ПОКРЫТИЯ НА СТРОИТЕЛЬНОМ МАТЕРИАЛЕ

1. Способ, согласно которому на лицевую поверхность строительного материала наносят материал покрытия, содержащий гидрофильный полимер и фотохимический катализатор, и путем сушки формируют содержащую фотохимический катализатор пленку покрытия, отличающийся тем, что в качестве гидрофильного полимера используют какое-либо одно вещество или комбинацию нескольких из следующих пяти веществ: метилсиликат, жидкое стекло, коллоидный кремнезем (коллоидный диоксид кремния), поли(мета)акриловая кислота, политетрафторэтилен, модифицированный путем графтполимеризации с сульфоновой кислотой; в качестве фотохимического катализатора используют титановый золь, при этом содержание фотохимического катализатора в пленке покрытия в пересчете на оксид титана составляет от 10 до 50 мас.ч. на 100 мас.ч. гидрофильного полимера; статический краевой угол или динамический отступающий краевой угол пленки покрытия составляет не более 30°, а индекс активности разложения метиленовой сини - не менее 3,0.
2. Способ по п.1, отличающийся тем, что указанное покрытие содержит от 0,01 до 5 мас.ч. ПАВ в качестве активного компонента.
3. Способ по п.1, отличающийся тем, что указанное покрытие содержит от 1 до 80 мас.ч. спирта.
4. Способ, согласно которому на лицевую поверхность строительного материала наносят материал покрытия, содержащий гидрофильный полимер и фотохимический катализатор, и путем сушки формируют на указанной поверхности содержащую фотохимический катализатор пленку покрытия, отличающийся тем, что в качестве гидрофильного полимера используют какое-либо одно вещество или комбинацию нескольких из следующих пяти веществ: метилсиликат, жидкое стекло, коллоидный кремнезем (коллоидный диоксид кремния), поли(мета)акриловая кислота, политетрафторэтилен, модифицированный путем графтполимеризации с сульфоновой кислотой; в качестве фотохимического катализатора используют какое-либо одно вещество или комбинацию нескольких из следующих трех веществ: оксид титана с цеолитовым покрытием на лицевой поверхности, оксид титана с кремнеземным покрытием на лицевой поверхности, оксид титана с апатитовым покрытием на лицевой поверхности, при этом при отсутствии световой стимуляции статический краевой угол или динамический отступающий краевой угол пленки покрытия составляет не более 30°, а индекс активности разложения метиленовой сини - не менее 3,0.
5. Способ по 2, отличающийся тем, что указанное покрытие содержит от 0,01 до 5 мас.ч. ПАВ в качестве активного компонента.
6. Способ по. 2, отличающийся тем, что указанное покрытие содержит от 1 до 80 мас.ч. спирта.